ПУЛЕНЕПРОБИВАЕМОЕ ИЗДЕЛИЕ И СПОСОБ ИЗГОТОВЛЕНИЯ ТАКОГО ИЗДЕЛИЯ

1. Пуленепробиваемое изделие, содержащее, по меньшей мере, один уплотненный композит, в котором
по меньшей мере, один уплотненный композит содержит, по меньшей мере, два слоя, каждый из которых содержит сетку волокон, причем волокна имеют прочность, составляющую, по меньшей мере, 800 мн/текс (1100 МПа) в соответствии со стандартом ASTM D 7269-07, и в каждом слое волокна пропитаны материалом матрицы, и
каждый уплотненный композит имеет переднюю поверхность и заднюю поверхность,
отличающееся тем, что,
по меньшей мере, передняя поверхность каждого уплотненного композита покрыта порошком из частично расплавленных и затвердевших частиц порошка для получения поверхности с порошковым покрытием.
2. Пуленепробиваемое изделие по п. 1, в котором частично расплавленные и затвердевшие частицы порошка образуют рисунок покрытия "острова в море" на поверхности с порошковым покрытием.
3. Пуленепробиваемое изделие по п. 1 или 2, которое содержит от 2 до 100 уплотненных композитов.
4. Пуленепробиваемое изделие по п. 1, в котором каждый уплотненный композит включает от 2 до 10 слоев.
5. Пуленепробиваемое изделие по п. 1, в котором сетка волокон, содержащаяся в каждом слое, представляет собой тканый материал или нетканый материал.
6. Пуленепробиваемое изделие по п. 5, в котором нетканый материал представляет собой слой однонаправленных выровненных волокон.
7. Пуленепробиваемое изделие по п. 1, в котором волокна являются арамидными волокнами.
8. Пуленепробиваемое изделие по п. 1, в котором материал матрицы содержит органический полимер, и полимер представляет собой стирол-изопрен-стирольный блок-сополимер, стирол-бутадиеновый статистический сополимер, самосшивающийся акриловый полимер и/или сшиваемый акриловый полимер или полихлоропреновый полимер.
2
2
9. Пуленепробиваемое изделие по п. 1, в котором содержание материала матрицы в каждом слое и в каждом уплотненном композите составляет от 5 вес.% до 30 вес.% по отношению к весу волокон в отсутствие влаги, и поверхностная плотность каждого уплотненного композита составляет от 50 г/м до 500 г/м.
10. Пуленепробиваемое изделие по п. 1, в котором частицы порошка состоят из термопластического полимера, причем термопластический полимер является представителем, выбираемым из одной из групп, состоящих из полиэтиленов низкой плотности (ПЭНП), линейных полиэтиленов низкой плотности (ЛПЭНП), полиэтиленов высокой плотности (ПЭВП) и поливинилхлоридов (ПВХ).
2
2
11. Пуленепробиваемое изделие по п. 1, в котором поверхностная плотность частично расплавленных и затвердевших частиц порошка на поверхности с порошковым покрытием составляет от 0,1 г/м до 50 г/м.
12. Пуленепробиваемое изделие по п. 2, в котором острова в рисунке покрытия "острова в море" не находятся в контакте один с другим и, если смотреть сверху, имеют круглую и/или эллиптическую форму.
s
е
13. Пуленепробиваемое изделие по п. 12, в котором острова с круглой формой имеют среднеарифметический диаметр d, а острова с эллиптической формой имеют среднеарифметический диаметр d, полученным в результате арифметического усреднения длин больших осей и малых осей эллипсов, так что острова
i
s
e
i
- если смотреть сверху, характеризуются средним диаметром d=(d+d)/2, и d находится в диапазоне от 10 до 10000 мкм, и
- если смотреть сбоку, характеризуются среднеарифметической высотой h, и h находится в диапазоне от 0,5 до 1000 мкм.
c
covered
uncovered
covered
uncovered
covered
c
14. Пуленепробиваемое изделие по п. 2, в котором острова покрывают долю поверхности с порошковым покрытием, определяемую коэффициентом покрытия f={(A/(А + А))}·100 [%], где А обозначает область без покрытия у поверхности с нанесенным порошковым покрытием, а А обозначает область с нанесенным покрытием у поверхности с нанесенным порошковым покрытием, и f находится в диапазоне предпочтительно от 1% до 95%.
15. Способ изготовления пуленепробиваемого изделия по любому из пп. 1-14, согласно которому
а) изготавливают, по меньшей мере, один уплотненный композит, который содержит, по меньшей мере, два слоя, каждый из которых содержит сетку волокон, причем волокна имеют прочность, составляющую, по меньшей мере, 800 мн/текс (1100 МПа) в соответствии со стандартом ASTM D 7269-07, и в каждом слое волокна пропитаны материалом матрицы,
b) покрывают, по меньшей мере, одну поверхность уплотненного композита, полученного на стадии а), порошком, имеющим частицы порошка, посредством
(1) распределения частиц порошка на поверхности,
(2) частичного расплавления распределенных частиц, получающихся в результате проведения стадии b(1), на поверхности и
(3) обеспечения затвердевания частично расплавленных частиц, получающихся в результате проведения стадии b(2), на поверхности,
и если на стадиях а) и b) изготовлено два или более композитов
c) укладывают в стопку два и более уплотненных композитов с порошковыми покрытиями, полученных на стадии b), и скрепляют уплотненные композиты один с другим путем их сшивания.
16. Способ по п. 15, согласно которому операции (1), (2) и (3) проводят таким образом, чтобы получить на поверхности с порошковым покрытием рисунок покрытия "острова в море".